(57)【要約】【課題】  ＤＭＥ及びＬＰＧに対する耐性を有し、ＤＭＥ用、更にはＬＰＧ用として共用可能で優れたシール性能を維持できる編組パッキンを提供する。【解決手段】  編み糸を編組してなり、ジメチルエーテルのガスまたは液体と接触する箇所に配置される編組パッキンであって、主鎖に２価パーフロロポリエーテル構造を有する潤滑油、または前記潤滑油を基油とするグリースが編み糸に含浸されていることを特徴とする耐ジメチルエーテル性編組パッキン。【選択図】  図１
2005180633.tif 000002
【特許請求の範囲】
【請求項１】
編み糸を編組してなり、ジメチルエーテルのガスまたは液体と接触する箇所に配置される編組パッキンであって、主鎖に２価パーフロロポリエーテル構造を有する潤滑油、または前記潤滑油を基油とするグリースが編み糸に含浸されていることを特徴とする耐ジメチルエーテル性編組パッキン。
【請求項２】
編み糸を編組してなり、ジメチルエーテルのガスまたは液体と接触する箇所に配置される編組パッキンであって、主鎖に２価パーフロロポリエーテル構造を有する潤滑油、または前記潤滑油を基油とするグリースが含浸された第１の編み糸と、前記潤滑油及びグリースが含浸されていない第２の編み糸を編組してなることを特徴とする耐ジメチルエーテル性編組パッキン。
【請求項３】
ゴム組成物からなる中芯を包囲して編み糸が編組されていることを特徴とする請求項１または２記載の耐ジメチルエーテル性編組パッキン。
【請求項４】
中芯が、補強用の中心材を内蔵することを特徴とする請求項３記載の耐ジメチルエーテル性編組パッキン。
【発明の詳細な説明】
【技術分野】
【０００１】
本発明は、ジメチルエーテル（以下、「ＤＭＥ」と略す）を製造・貯蔵・輸送・供給・使用する段階で、気体または液体のＤＭＥと接触する装置・機器に適用され、更にはＬＰＧ用の前記装置や機器にも共用可能な編組パッキンに関する。
【背景技術】
【０００２】
バルブ等のグランドパッキンとして、従来からシール性を向上させることを目的として編組パッキンが使用されている。ＬＰＧ業界においても、一次基地・二次基地・充填所等の供給設備や外航船、沿岸船、タンクローリ等の輸送設備において、配管の接続部分やバルブ等の機器に編組パッキンが使用されている。
【０００３】
この編組パッキンは、炭素繊維、炭化繊維、ポリアミド繊維、ガラス繊維、ふっ素樹脂系繊維、膨張黒鉛繊維等からなる編み糸を編み込んでリング状や棒状に成形したものであり、ゴム組成物からなる中芯を包囲するようにこれら編み糸を編組したものもある。また、最近では、シール性能の向上や、耐熱性及び耐薬品性等を高めるために、タービン油等の鉱油系潤滑剤、シリコンオイル、ふっ素オイル、パラフィンワックス等の潤滑剤を含浸させた編み糸を用いた編組パッキンが主流になっている（例えば、特許文献１及び特許文献２参照）。
【０００４】
一方で、ＬＰＧは供給の約８割を輸入に依存し、かつ輸入の約８割を中東に依存している上に、近年、中国・インド等のアジア諸国において所得水準の上昇に伴い、分散型燃料としてのＬＰＧの需要が急増しつつあり、需給の逼迫による価格の高値安定が恒常化しつつあるという問題が発生している。このような情勢を受けて、新たなエネルギー源を見つけようという動きが活発になっており、ＬＰＧ代替燃料としてＬＮＧやＧＴＬが注目されているが、ＬＮＧやＧＴＬは他の代替燃料、特にＤＭＥと比べて、プラントの建設費用が高いという問題がある。
【０００５】
その他の代替燃料の中で、ＤＭＥはＣＨ３ＯＣＨ３という化学構造を有し、通常は天然ガス・随伴ガス・石炭等をガス化して得られる合成ガス(ＣＯ２、Ｈ２)を原料としてＤＭＥ合成によって得られ、燃やした時に煤塵・ＳＯｘが発生せず、ＮＯｘも少ないというクリーンな特徴を有することから、発電用・ボイラー用・家庭用・自動車用等の燃料としての利用が検討されている。しかも、このＤＭＥは蒸気圧のような物理的性状がＬＰＧに似ていることから、ＬＰＧのインフラを活用することが可能と考えられており、近年ではＬＰＧの代替燃料としてＤＭＥを利用しようとする動きが高まってきている。
【０００６】
しかし、ＤＭＥは化学的にはエーテルに分類され、パラフィン系炭化水素であるプロパンやブタンからなるＬＰＧとは化学的性質が全く異なり、プラスチックやゴムなどの有機化合物に対して、ガス透過性が高く、膨潤や溶解させやすいという特徴を有している。そのため、従来のＬＰＧ用に用いられていた編組パッキンでは、含浸されている潤滑剤がＤＭＥと接触して容易に抽出されてしまい、十分にその機能を果たすことができない懸念がある。また、中芯を備える編組パッキンでは、中芯を形成するゴムが侵される懸念もある。
【０００７】
【特許文献１】特開平８−２３３１１１号公報
【特許文献２】特開平１０−２７４３３７号公報
【発明の開示】
【発明が解決しようとする課題】
【０００８】
このように、ＤＭＥがＬＰＧの代替燃料として有力な候補として注目されている中で、ＬＰＧのインフラをそのまま使用できるようにするためには、ＤＭＥに対する耐性の高い材料の開発が急務となっている。そこで、本発明は、ＤＭＥ及びＬＰＧに対する耐性を有し、ＤＭＥ用、更にはＬＰＧ用として共用可能で優れたシール性能を維持できる編組パッキンを提供することを目的とする。
【課題を解決するための手段】
【０００９】
本発明者らは、上記のような課題を解決すべく検討を重ねたところ、特定のふっ素系潤滑が耐ＤＭＥ性及び耐ＬＰＧ性を示すことを見出し、本発明を完成するに至った。
【００１０】
即ち、上記目的を達成するために、本発明は、
（１）編み糸を編組してなり、ジメチルエーテルのガスまたは液体と接触する箇所に配置される編組パッキンであって、主鎖に２価パーフロロポリエーテル構造を有する潤滑油、または前記潤滑油を基油とするグリースが編み糸に含浸されていることを特徴とする耐ジメチルエーテル性編組パッキン、
（２）編み糸を編組してなり、ジメチルエーテルのガスまたは液体と接触する箇所に配置される編組パッキンであって、主鎖に２価パーフロロポリエーテル構造を有する潤滑油、または前記潤滑油を基油とするグリースが含浸された第１の編み糸と、前記潤滑油及びグリースが含浸されていない第２の編み糸を編組してなることを特徴とする耐ジメチルエーテル性編組パッキン、
（３）ゴム組成物からなる中芯を包囲して編み糸が編組されていることを特徴とする上記（１）または（２）記載の耐ジメチルエーテル性編組パッキン、
（４）中芯が、補強用の中心材を内蔵することを特徴とする上記（３）記載の耐ジメチルエーテル性編組パッキン、
を提供する。
【発明の効果】
【００１１】
本発明によれば、ＤＭＥ、更にはＬＰＧと接触する装置・機器のシール性能を良好に維持することができる。
【発明を実施するための最良の形態】
【００１２】
以下、本発明に関して詳細に説明する。
【００１３】
本発明の耐ＤＭＥ性編組パッキンは、従来と同様に、炭素繊維、炭化繊維、ポリアミド繊維、ガラス繊維、ふっ素樹脂系繊維、膨張黒鉛製の編み糸を所定形状、例えばリング状や棒状に編組したものであるが、編み糸が主鎖に２価パーフロロポリエーテル構造を有する潤滑油、または前記潤滑油を基油とするグリースが含浸されていることを特徴とする。このような潤滑油として、例えば下記一般式（１）で表されるものが挙げられるが、これらに限定されない。尚、ｎは５〜１００、好ましくは１５〜５０である。
Ｆ（Ｃ３Ｆ６Ｏ）ｎＣ２Ｆ５    ・・・（１）
【００１４】
また、グリースにするための増ちょう剤には制限がないが、ＰＴＦＥ、金属石鹸（Ｌｉ、Ｃａ、Ｎａ、Ａｌ）、有機物（ジウレア、テトラウレア化合物）、有機ベントナイト、カーボンブラック、無機フィラー、シリカゲル、グラファイト、ナトリウムテレフタラメート等が適当である。このようなグリースとして、例えばダウコーニングアジア（株）より「モリコートＨＰグリース」やダイキン工業（株）より「デムナムグリース」の商品名で市販されているものを使用することもできる。
【００１５】
本発明の耐ＤＭＥ性編組パッキンは種々の変更が可能であり、例えば、図１に示すように、上記の潤滑油またはグリースが含浸されている第１の編み糸Ａと、前記潤滑油及びグリースが含浸されていない第２の編み糸Ｂとを用いて編組することもできる。
【００１６】
また、上記何れの場合も、合成ゴムと黒鉛とを含むゴム組成物等からなる中芯を備えていてもよく、その場合は編み糸がこの中芯を包囲するように編み込まれる。
【００１７】
更に、図２に示すように、中芯に中心材Ｃを付設し、その周囲に上記の潤滑油またはグリースを含浸させた編み糸Ａを編み込んでもよい。中心材Ｃは、機械的強度に優れる炭素繊維からなる紐が好適である。また、図示は省略するが、図１の編組パッキンと同様に、潤滑油またはグリースを含浸しない編み糸を併用することもできる。
【００１８】
本発明の耐ＤＭＥ性編組パッキンを製造する方法には制限がなく、従来の潤滑剤を含浸した編み糸を用いた編組パッキンの製造方法に準ずることができる。例えば、上記潤滑油またはグリースに浸漬し、乾燥させた編み糸を用いて編組してもよいし、編み糸を編み込んで編組パッキンを完成した後、その表面に上記の潤滑油またはグリースを塗布し、乾燥させてもよい。何れの場合も潤滑油またはグリースの含浸量には制限はなく、適宜選択される。
【００１９】
尚、上記において、編み糸の編み方には制限がなく、従来と同様に袋編み、格子編み、四つ編み、八つ編み等を適宜選択することができる。
【実施例】
【００２０】
以下、実施例と比較例を挙げて本発明を更に具体的に説明するが、本発明は下記の実施例に限定されるものではない。
【００２１】
（実施例１〜５、比較例１〜５）
ＰＴＦＥ繊維からなる編み糸を編み込んで編組パッキンとした。そして、この編組パッキンに、表１に示すグリースを一定量含浸漬させ、試験体を得た。
【００２２】
【表１】
2005180633.tif 000003
【００２３】
上記試験体をＪＩＳ Ｋ  ６２５８に準ずる方法でＤＭＥに浸漬させ、浸漬前後でのパッキン重量を測定し、ＤＭＥによるグリースの抽出の違いを評価した。試験結果を表２に示す。
【００２４】
【表２】
2005180633.tif 000004
【００２５】
表２から判るように、本発明に従い主鎖に２価パーフロロポリエーテル構造を有する潤滑油を基油とするグリースを用いた各実施例の試験体は、ＤＭＥによる抽出がほとんどなく、耐ＤＭＥ性に優れている。
【図面の簡単な説明】
【００２６】
【図１】本発明の編組パッキンの一例を示す斜視図である。
【図２】本発明の編組パッキンの他の例を示す斜視図である。
【符号の説明】
【００２７】
１  編組パッキン
Ａ  第１の編み糸
Ｂ  第２の編み糸
Ｃ  中心材
【図１】
2005180633.tif 000005
【図２】
2005180633.tif 000006